(57)【特許請求の範囲】
【請求項１】
光学フィルムの一方の面に光学フィルムを液晶パネルのガラス基板に貼着するための粘着層が積層されている粘着型光学フィルムにおいて、
前記粘着層（但し、当該粘着層は、炭素数８〜１８の一塩基酸ないしは多塩基酸と炭素数が１４〜１８の分岐アルコールのエステル及び／又は炭素数が１４〜１８の不飽和脂肪酸ないしは分岐酸と４価以下のアルコールのエステルからなる液状ないしはペースト状の成分を含有しない）が、アルキル基の平均炭素数１〜１２のアルキル（メタ）アクリレートおよびカルボキシル基含有モノマーを含有するモノマー（但し、アルキル基の炭素数が１２以上のアルキル（メタ）アクリレートを含有しない）を共重合することにより得られるカルボキシル基を有するアクリル系ポリマーの多官能性金属キレートによる架橋物により形成されており、かつ酢酸エチルに浸漬したときの不溶成分が、４０重量％以上であることを特徴とする粘着型光学フィルム。
【請求項２】
多官能性金属キレートが、多官能性アルミニウムキレートであることを特徴とする請求項１記載の粘着型光学フィルム。
【請求項３】
多官能性金属キレートが、アルミニウムトリスアセチルアセトネートであることを特徴とする請求項１記載の粘着型光学フィルム。
【請求項４】
アクリル系ポリマー（固形分）１００重量部に対して、多官能性金属キレート（固形分）を２重量部以下、０．０５重量部以上含有することを特徴とする請求項１〜３のいずれかに記載の粘着型光学フィルム。
【請求項５】
アクリル系ポリマー中の前記カルボキシル基含有モノマーユニット（ａ）の割合が、アクリル系ポリマーを構成するモノマーユニット（Ａ）（但し、前記モノマーユニット（ａ）を除く）との重量比（ａ／Ａ）で、０．００１〜０．１２であることを特徴とする請求項１〜４のいずれかに記載の粘着型光学フィルム。
【請求項６】
請求項１〜５のいずれかに記載の粘着型光学フィルムを用いた液晶表示装置。
【発明の詳細な説明】
【０００１】
【発明の属する技術分野】
本発明は、光学フィルムの一方の面に光学フィルムを液晶パネルのガラス基板に貼着するための粘着層が積層されている粘着型光学フィルムおよび当該粘着型光学フィルムに用いる光学フィルム用粘着剤に関する。さらには前記粘着型光学フィルムを用いた液晶表示装置に関する。前記光学フィルムとしては、偏光フィルム、位相差フィルム、光学補償フィルム、輝度向上フィルム、防眩シートまたはこれらが複数積層されているものがあげられる。
【０００２】
【従来の技術】
液晶ディスプレイは、その画像形成方式から液晶パネルの最表面を形成するガラス基板の両側に偏光素子を配置することが必要不可欠であり、一般的には偏光フィルムが液晶パネルの最表面に貼着されている。また液晶パネルの最表面には偏光フィルムの他に、ディスプレイの表示品位を向上させるために様々な光学素子が用いられるようになってきている。例えば、着色防止としての位相差フィルム、液晶ディスプレイの視野角を改善するための視野角拡大フィルム、さらにはディスプレイのコントラストを高めるための輝度向上フィルム等が用いられる。
これらのフィルムは総称して光学フィルムと呼ばれる。
【０００３】
前記光学フィルムを液晶パネルの最表面に貼着する際には、通常、粘着剤が使用される。また、光学フィルムを液晶パネルの最表面に瞬時に固定できること、光学フィルムを固着させるのに乾燥工程を必要としないこと等のメリットを有することから、粘着剤は、光学フィルムの片面に予め粘着層として設けられている。すなわち、液晶パネルの最表面への光学フィルムの貼着には粘着型光学フィルムが一般的に用いられる。
【０００４】
前記粘着型光学フィルムは液晶パネルの最表面にを密着して貼り合わせる。その際に光学フィルムと液晶パネルとが密着していない部分があると、そこは表示不良となってしまう。また、液晶パネルの最表面に貼り合わせた粘着型光学フィルムは、加熱、加湿条件におかれた使用状態においても剥がれたりしない耐久性が必要である。
【０００５】
一方で、前記粘着型光学フィルムを液晶パネルの最表面に貼り合わせる際に、貼り合わせ位置を誤ったり、貼合せ面に異物が噛み込むような場合には、光学フィルムを液晶パネル最表面から剥離し再利用する。しかし、光学フィルムを剥離する際に剥離が重いと、液晶パネルにセルギャップが生じるなどの損傷を与えたり、液晶パネル面に糊残りが生じる場合がある。また、通常、液晶パネルへ貼り合せた粘着型光学フィルムの粘着層の接着性は時間経過とともに上昇する。また、パネルメーカーでは各工程で温度がかかる条件があり、光学フィルムを貼り合せた液晶パネルは必ずしも温度が一定の場所に置かれているわけではない。したがって、粘着型光学フィルムには、液晶パネルに貼り合わせた後、各工程を通過し、長時間経った後においても、光学フィルムを容易に剥せ、再度貼り合わせ（リワーク）が可能であることが要求される。
【０００６】
このように粘着型光学フィルムには、接着の安定性に係わる耐久性と剥離の簡便性に係わるリワーク性といった相反する特性を満たすことが要求されている。
【０００７】
従来、粘着型光学フィルムの粘着層としては、アクリル系ポリマーの架橋物が用いられている。しかし、従来の架橋方法では、架橋度が高いと接着性が軽くなりリワーク性は良好となるが、耐久性（加熱・加湿による接着面の不具合）が悪くなる。一方、架橋度を低くすると耐久性は良好となるが、接着性が重くなりリワーク性が不良となっていた。
【０００８】
【発明が解決しようとする課題】
本発明は、光学フィルムを液晶パネルのガラス基板に貼着するための粘着層が設けられた粘着型光学フィルムであって、リワーク性と耐久性の両者に優れたものを提供することを目的とする。さらには、当該粘着型光学フィルムに用いる光学フィルム用粘着剤を提供することを目的とする。
【０００９】
【課題を解決するための手段】
本発明者らは、前記課題を解決すべく、鋭意研究したところ、以下に示す粘着型光学フィルムにより上記目的を達成できることを見出し、本発明を完成するに至った。
【００１０】
すなわち、本発明は、光学フィルムの一方の面に光学フィルムを液晶パネルのガラス基板に貼着するための粘着層が積層されている粘着型光学フィルムにおいて、
前記粘着層（但し、当該粘着層は、炭素数８〜１８の一塩基酸ないしは多塩基酸と炭素数が１４〜１８の分岐アルコールのエステル及び／又は炭素数が１４〜１８の不飽和脂肪酸ないしは分岐酸と４価以下のアルコールのエステルからなる液状ないしはペースト状の成分を含有しない）が、アルキル基の平均炭素数１〜１２のアルキル（メタ）アクリレートおよびカルボキシル基含有モノマーを含有するモノマー（但し、アルキル基の炭素数が１２以上のアルキル（メタ）アクリレートを含有しない）を共重合することにより得られるカルボキシル基を有するアクリル系ポリマーの多官能性金属キレートによる架橋物により形成されており、かつ酢酸エチルに浸漬したときの不溶成分が、４０重量％以上であることを特徴とする粘着型光学フィルム、に関する。
【００１１】
本発明の、粘着層は、カルボキシル基を有するアクリル系ポリマーと多官能性金属キレートによる架橋により形成されているため、耐久性がよく、また酢酸エチルに浸漬したときの不溶成分が、４０重量％以上と架橋度が高いためリワーク性も良好である。前記不溶成分は、６０重量％以上さらには、８０〜９５重量％以上であるのがリワーク性の点で好適である。４０重量％未満の場合は、架橋不足のため、接着性が重くなりリワーク性の点で好ましくない。前記不溶成分が８０〜９５重量％の場合に最も接着性と耐久性のバランスがとれている。
【００１２】
前記粘着型光学フィルムにおいて、多官能性金属キレートが、多官能性アルミニウムキレートであることが好ましい。特に、多官能性金属キレートが、アルミニウムトリスアセチルアセトネートであることが好ましい。かかる多官能性金属キレートは高い架橋構造を形成し、また耐久性のうえでも好ましい。
【００１３】
また、本発明は、前記粘着型光学フィルムの粘着層を形成する、カルボキシル基を有するアクリル系ポリマーおよび多官能性金属キレートを含有してなることを特徴とする光学フィルム用粘着剤組成物、に関する。かかる光学フィルム用粘着剤組成物の架橋物により、前記粘着型光学フィルムを形成できる。
【００１４】
さらに本発明は、前記粘着型光学フィルムを用いた液晶表示装置、に関する。本発明の粘着型光学フィルムは、液晶パネル最表面のガラス基板に貼り合わせて用いられる。
【００１５】
【発明の実施の形態】
本発明の粘着型光学フィルムの粘着層を形成する粘着剤は、カルボキシル基を有するアクリル系ポリマーをベースポリマーとする。カルボキシル基を有するアクリル系ポリマーは、アルキル（メタ）アクリレートを主モノマーとし、これにカルボキシル基含有のモノマーを共重合させることにより得られる。また、アクリル系ポリマー中の官能基を利用した高分子反応によって、アクリル系ポリマー中にカルボキシル基を導入することもできる。なお、（メタ）アクリレートはアクリレートおよび／またはメタクリレートをいい、本発明の（メタ）とは同様の意味である。
【００１６】
アクリル系ポリマーの主骨格を構成する、アルキル（メタ）アクリレートのアルキル基の平均炭素数は１〜１２程度のものであり、アルキル（メタ）アクリレートの具体例としては、メチル（メタ）アクリレート、エチル（メタ）アクリレート、ブチル（メタ）アクリレート、２−エチルヘキシル（メタ）アクリレート等を例示でき、これらは単独または組合せて使用できる。
【００１７】
カルボキシル基を有するモノマーとしてはアクリル酸、メタクリル酸、フマル酸、マレイン酸、イタコン酸等があげられる。
【００１８】
その他、アクリル系ポリマーには、粘着剤の性能を損なわない範囲で、２−ヒドロキシエチル（メタ）アクリレート、Ｎ−メチロール（メタ）アクリルアミド等の水酸基含有モノマー、グリシジル（メタ）アクリレート等のエポキシ基を含有モノマー等の官能基を有するモノマー、さらには酢酸ビニル、スチレン等を用いることもできる。
【００１９】
アクリル系ポリマー中の前記カルボキシル基を有するモノマーユニット（ａ）の割合は特に制限されないが、アクリル系ポリマーを構成するモノマーユニット（Ａ）（但し、前記モノマーユニット（ａ）を除く）との重量比（ａ／Ａ）で、０．００１〜０．１２程度となるように調整するのが、耐久性の点で好ましい。特に、０．００５〜０．０８とするのが好ましい。
【００２０】
アクリル系ポリマーの平均分子量は特に制限されないが、重量平均分子量は、３０万〜２５０万程度であるのが好ましい。
【００２１】
前記アクリル系ポリマーの製造は、各種公知の方法により製造でき、たとえば、バルク重合法、溶液重合法、懸濁重合法等のラジカル重合法を適宜選択できる。ラジカル重合開始剤としては、アゾ系、過酸化物系の各種公知のものを使用でき、反応温度は通常５０〜８５℃程度、反応時間は１〜８時間程度とされる。また、前記製造法のなかでも溶液重合法が好ましく、アクリル系ポリマーの溶媒としては一般に酢酸エチル、トルエン等の極性溶剤が用いられる。溶液濃度は通常２０〜８０重量％程度とされる。
【００２２】
多官能性金属キレートは、多価金属が有機化合物と共有結合または配位結合しているものである。多価金属原子としては、Ａｌ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｔ、Ｂａ、Ｍｏ、Ｌａ、Ｓｎ、Ｔｉ等があげられる。これらのなかでも、Ａｌ、Ｚｒ、Ｔｉが好ましい。特にＡｌが着色がなく透明性がよい点で好ましい。また、共有結合または配位結合する有機化合物中の原子としては酸素原子等があげられ、有機化合物としてはアルキルエステル、アルコール化合物、カルボン酸化合物、エーテル化合物、ケトン化合物等があげられる。特に、安定で取り扱いが容易なアルミニウムトリスアセチルアセトネートなどが好適に用いられる。これら多官能性金属キレートは、粘着層において、アクリル系ポリマーと架橋している。
【００２３】
アクリル系ポリマーと多官能性金属キレートの配合割合は特に制限されないが、多官能性金属キレートの使用が多くなると、過剰に含まれる多官能性金属キレートにより、耐久性で不具合が生じるおそれがあるため、アクリル系ポリマー (固形分）１００重量部に対して、多官能性金属キレート（固形分）は２重量部程度以下、さらには１．５重量部程度以下とするのが好適である。一方、粘着層の前記不溶解を前記範囲になるような架橋度とし接着性が重くならないようにするには、多官能性金属キレート（固形分）の前記配合割合は０．０５重量部程度以上、さらには０．６重量部程度以上とするのが好適である。
【００２４】
さらには、前記粘着剤組成物には、必要に応じて、粘着付与剤、可塑剤、充填剤、酸化防止剤、紫外線吸収剤等を、また本発明の目的を逸脱しない範囲で各種の添加剤、架橋剤を適宜に使用することもできる。
【００２５】
本発明の粘着型光学フィルムは、図１に示すように、光学フィルム１に前記粘着剤組成物による粘着層２が設けられている。また、前記粘着層２には離型シート３を設けることができる。
【００２６】
光学フィルム１としては液晶表示装置等の形成に用いられるものが使用され、その種類は特に制限されない。たとえば、光学フィルムとしては偏光フィルム、の他に楕円偏光フィルム、光学補償機能を有する偏光フィルム、視角拡大機能を有する偏光フィルム、輝度向上機能を有する偏光フィルムなどが挙げられる。これらは偏光フィルムに位相差フィルム、光学補償フィルム、輝度向上フィルムまたは防眩シート等が積層されている。
【００２７】
偏光フィルムを構成する偏光子としては、特に制限されず、各種のものを使用できる。偏光子としては、たとえば、ポリビニルアルコール系フィルムや部分ホルマール化ポリビニルアルコール系フィルム、エチレン・酢酸ビニル共重合体系部分ケン化フィルムの如き親水性高分子フィルムにヨウ素や二色性染料等の二色性物質を吸着させて延伸したもの、ポリビニルアルコールの脱水処理物やポリ塩化ビニルの脱塩酸処理物の如きポリエン系配向フィルム等があげられる。偏光子の厚さも特に制限されないが、５〜８０μｍ程度が一般的である。
【００２８】
前記偏光子の片面または両面には、透明保護層を耐水性等の目的で、ポリマーによる塗布層として、またはフィルムのラミネート層等として設ることができる。透明保護層を形成する、透明ポリマーまたはフィルム材料としては、適宜な透明材料を用いうるが、透明性や機械的強度、熱安定性や水分遮断性などに優れるものが好ましく用いられる。透明保護層の厚さは特に制限されないが、１０〜３００μｍ程度が一般的である。
【００２９】
前記透明保護層を形成する材料としては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護層を形成するポリマーの例としてあげられる。
【００３０】
位相差フィルムとしては、高分子素材を一軸または二軸延伸処理してなる複屈折性フィルムや液晶ポリマーフィルムなどがあげられる。位相差フィルムの厚さも特に制限されないが、２０〜１５０μｍ程度が一般的である。位相差板は、二層以上の延伸フィルムの重畳体などとして形成して位相差等の光学特性を制御したものとして形成することもでき、着色防止や視角範囲の拡大等を目的に液晶セルの位相差を補償するためなどに偏光フィルムと積層してなる楕円偏光フィルムとして用いることもできる。
【００３１】
高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などがあげられる。これら高分子素材は延伸等により配向物（延伸フィルム）となる。
【００３２】
液晶性ポリマーとしては、たとえば、液晶配向性を付与する共役性の直線状原子団（メソゲン）がポリマーの主鎖や側鎖に導入された主鎖型や側鎖型の各種のものなどがあげられる。主鎖型の液晶性ポリマーの具体例としては、屈曲性を付与するスペーサ部でメソゲン基を結合した構造の、例えばネマチック配向性のポリエステル系液晶性ポリマー、ディスコティックポリマーやコレステリックポリマーなどがあげられる。側鎖型の液晶性ポリマーの具体例としては、ポリシロキサン、ポリアクリレート、ポリメタクリレート又はポリマロネートを主鎖骨格とし、側鎖として共役性の原子団からなるスペーサ部を介してネマチック配向付与性のパラ置換環状化合物単位からなるメソゲン部を有するものなどがあげられる。これら液晶性ポリマーは、たとえば、ガラス板上に形成したポリイミドやポリビニルアルコール等の薄膜の表面をラビング処理したもの、酸化珪素を斜方蒸着したものなどの配向処理面上に液晶性ポリマーの溶液を展開して熱処理することにより行われる。
【００３３】
前記偏光フィルム、位相差フィルムは積層して用いることもでき反射型偏光フィルム、半透過層型偏光フィルム、偏光分離偏光フィルム等とすることができる。また、前記例示の光学フィルムは、光学補償フィルム、その他の各種視野角拡大フィルムとして使用することもでき、さらには光学フィルムとしては、輝度向上フィルム等があげられる。また偏光フィルムは、表面上に微細凹凸構造の反射層を設けて防眩シートとすることもできる。
【００３４】
粘着層２の形成は、液晶パネルのガラス基板に貼着する光学フィルム１の片面に行う。形成方法としては、特に制限されず、光学フィルム１に粘着剤組成物（溶液）を塗布し乾燥する方法、粘着層２を設けた離型シート３により転写する方法等があげられる。粘着層２（乾燥膜厚）の厚さは、特に限定されないが、１０〜４０μｍ程度とするのが好ましい。
【００３５】
離型シート３の構成材料としては、紙、ポリエチレン、ポリプロピレン、ポリエチレンテレフタレート等の合成樹脂フィルム等があげられる。離型シート３の表面には、粘着剤層２からの剥離性を高めるため、必要に応じてシリコーン処理、長鎖アルキル処理、フッ素処理な剥離処理が施されていても良い。
【００３６】
【実施例】
以下に、実施例によって本発明を具体的に説明するが、本発明はこれら実施例によって限定されるものではない。なお、各例中、部および％は重量基準である。
【００３７】
実施例１
（アクリル系ポリマーの調製）
温度計、攪拌機、還流冷却管及び窒素ガス導入管を備えたセパラブルフラスコに、ブチルアクリレート１００部、アクリル酸０．５、アゾビスイソブチロニトリル０．４部及び酢酸エチルを有効成分が７０％になるように投入した後、窒素ガスを流し、攪拌しながら約１時間窒素置換を行った。６０℃にフラスコを加熱し、反応を開始し、６時間反応し重量平均分子量１６０万のアクリル系ポリマー溶液を得た。
【００３８】
（粘着剤組成物の調製）
上記アクリル系ポリマー溶液に架橋剤として多官能性金属キレートであるアルミニウムトリスアセチルアセトネートをポリマー固形分１００部に対して１部加え、さらに希釈溶剤にて希釈した混合液を十分攪拌し、粘着剤組成物（溶液）を調製した。
【００３９】
（粘着型光学フィルムの作製）
上記により作製された粘着剤組成物（溶液）を、厚さ２００μｍの偏光フィルム（ポリビニルアルコールフィルムをヨウ素水溶液中で５倍に延伸した後、両側にトリアセチルセルロースフィルムを接着剤を介して接着したもの）上に塗布し、１５０℃で３分間乾燥させ、乾燥後の厚みが２５μｍの粘着層を有する粘着型偏光フィルムを得た。
【００４０】
実施例２および比較例１、２
実施例１（粘着剤組成物の調製）において、架橋剤の種類またはその使用量を表１に示すように変えた以外は実施例１と同様にして粘着剤組成物（溶液）を調製した。また、実施例１と同様にして、粘着型偏光フィルムを作製した。
【００４１】
上記実施例および比較例で得られた粘着型偏光フィルムについて以下の評価を行った。評価結果を表１に示す。
【００４２】
（不溶成分の測定）
上記により作製された厚さ２５μｍの粘着層を１００ｍｍ×５０ｍｍの大きさに切り出し、テフロン膜に包み、そのサンプルの重量を測定した。次いで、酢酸エチル溶液中に１週間浸漬、放置した後、サンプルを引き上げ、乾燥して再びサンプルの重量を測定した。そして、下記式：
溶剤不溶分（重量％）＝｛（浸漬、乾燥後のサンプル重量（ｇ））／サンプル重量（ｇ）｝×１００、に従って不溶成分を算出した。
【００４３】
（対ガラス接着力）
粘着型光学フィルムを１５０ｍｍ×２５ｍｍに切断し試験用サンプルとした。サンプルを試験用ガラス板にローラーにて貼り合わせた。試験用ガラス板には、無アルカリガラス板（厚み１．１ｍｍ、サイズ２００ｍｍ×３０ｍｍ）を使用した。貼り合せ前にはガラス板の表面を、メチルアルコールを含ませたやわらかい布でよく拭き、その後空拭きしてよく洗浄した。貼り合せ後、試験用サンプルをオートクレーブに投入（５０℃×０．５ＭＰａ×１５分間）した。その後、引っ張り試験機を用いてピール角９０°、室温雰囲気（２５℃）にて、３００ｍ／分の剥離速度で剥離応時力を測定し接着力（Ｎ／２５ｍｍ）とした。
【００４４】
（耐久性試験）
２５０ｍｍ×１８０ｍｍに切り出した粘着偏光フィルムを、厚み１．１ｍｍの試験用ガラス板にローラーにて貼り合わせた。試験用ガラス板には、無アルカリガラス板（厚み１．１ｍｍ、サイズ２００ｍｍ×３０ｍｍ）を使用した。貼り合せ前にはガラス板の表面を、メチルアルコールを含ませたやわらかい布でよく拭き、その後空拭きしてよく洗浄した。貼り合せ後、試験用サンプルをオートクレーブに投入（５０℃×０．５ＭＰａ×１５分間）した。その後、８０℃の雰囲気下に５００時間投入した場合（加熱耐久性）と、６０℃、９０％ＲＨの雰囲気下に５００時間投入した場合（加湿耐久性）の接着剤の状態（浮き、発泡）を以下の基準で確認した。
○：不具合は認められない。
△：不具合は認められるが小さく許容できるレベル。
×：不具合あり。
【００４５】
【表１】
0004614410.tif 000002
表１中、ALキレート：アルミニウムトリスアセチルアセトネート、ＮＣＯ：ポリイソシアネート化合物を示す。
【００４６】
表１に示す通り、本発明（実施例）では、粘着層を形成する架橋剤として金属キレートを用い、かつその不溶成分が４０重量％以上であり、接着性（リワーク性）、耐久性ともに良好であったが、比較例では両者の両立は出来ていない。なお、リワーク性は、接着力が１０Ｎ／２５ｍｍ以下の場合に良好である。
【図面の簡単な説明】
【図１】本発明の粘着型光学フィルムの断面図である。
【符号の説明】
１  光学フィルム
２  粘着層
３  離型シート
【図１】
0004614410.tif 000003